(57)【特許請求の範囲】
【請求項１】
はんだ組成物１００重量％のうち、Ｂｉからなる９４．５重量％以上の第１金属元素と、
Ａｇからなる２．５重量％の第２金属元素と、
Ｓｎ：０．１〜０．５重量％，
Ｃｕ：０．１〜０．３重量％，
Ｉｎ：０．１〜０．５重量％，
Ｓｂ：０．１〜３．０重量％，
Ｚｎ：０．１〜３．０重量％，
よりなる群から選ばれる少なくとも１種の、合計０．１〜３．０重量％の第３金属元素と、
からなり、
不可避不純物を除いてＰｂを含有しないことを特徴とする、はんだ組成物。
【請求項２】
はんだ組成物１００重量％のうち、Ｂｉからなる９４．４重量％以上の第１金属元素と、
Ａｇからなる２．５重量％の第２金属元素と、
Ｓｎ：０．１〜０．５重量％，
Ｃｕ：０．１〜０．３重量％，
Ｉｎ：０．１〜０．５重量％，
Ｓｂ：０．１〜３．０重量％，
Ｚｎ：０．１〜３．０重量％，
よりなる群から選ばれる少なくとも１種の、合計０．１〜３．０重量％の第３金属元素と、
さらに、Ｇｅおよび／またはＰ：０．０１〜０．１重量％と、
からなり、
不可避不純物を除いてＰｂを含有しないことを特徴とする、はんだ組成物。
【請求項３】
はんだ組成物１００重量％のうち、Ｂｉからなる９９．３５重量％以上の第１金属元素と、
Ｃｕからなる０．１５重量％の第２金属元素と、
Ｓｎからなる０．１〜０．５重量％の第３金属元素と、
からなり、
不可避不純物を除いてＰｂを含有しないことを特徴とする、はんだ組成物。
【請求項４】
はんだ組成物１００重量％のうち、Ｂｉからなる９６．８重量％以上の第１金属元素と、
Ｚｎからなる２．７重量％の第２金属元素と、
Ｓｎからなる０．１〜０．５重量％の第３金属元素と、
からなり、
不可避不純物を除いてＰｂを含有しないことを特徴とする、はんだ組成物。
【請求項５】
表面に導体を有する基板と、
前記導体に電気的かつ機械的に接合するように配置された請求項１から４のいずれかに記載のはんだ組成物と、からなることを特徴とする、はんだ付け物品。
【請求項６】
前記基板は、ガラス基板であり、
表面波フィルタとして機能することを特徴とする、請求項５に記載のはんだ付け物品。
【発明の詳細な説明】
【０００１】
【発明の属する技術分野】
本発明は、不可避不純物を除いてＰｂを含まないはんだ組成物およびはんだ付け物品に関するものであり、特に脆い基板上に形成された導体にはんだ付けする場合に適したはんだ組成物およびこのようなはんだ付け物品に関する。
【０００２】
【従来の技術】
従来より、ガラス基板上に形成された導体にはんだ付けする場合、ヤング率の低いＳｎ−Ｐｂ系はんだ組成物を使用することが一般的に行われてきた。また近年、環境問題を配慮してＰｂを含まないＳｎを主成分とした、いわゆるＰｂフリーのはんだ組成物が用いられることもある。
【０００３】
【発明が解決しようとする課題】
しかしながら、従来のＳｎ−Ｐｂ系のはんだ組成物は、毒性を有するＰｂを含んでいるため、その使用が制限されつつある。また、従来のいわゆるＰｂフリーのはんだ組成物はヤング率が高いことから、ガラスのような脆い基板上に形成された導体にはんだ付けを行うと、熱応力により基板が損傷するという問題がある。
【０００４】
また、近年でははんだ付け物品に要求される耐熱温度が上昇し、従来のＳｎ−Ｐｂ共晶はんだ組成物やＳｎを主成分としたＰｂフリーのはんだ組成物を用いると、はんだ付け物品を高温下に曝した場合にはんだ組成物が熔融し、はんだ流れ不良，端子取れ不良，電極溶食，断線等を引き起こす、いわゆるはんだ耐熱性不良の問題が顕在化している。
【０００５】
本発明の目的は、上述の問題点を解消すべくなされたもので、ガラスのような脆い基板上に形成された導体にはんだ付けする場合であっても、基板に対して損傷を与えず、かつ耐熱性に優れるいわゆるＰｂフリーのはんだ組成物およびはんだ付け物品を提供することにある。
【０００６】
【課題を解決するための手段】
上記目的を達成するために、本発明のはんだ組成物は、はんだ組成物１００重量％のうち、Ｂｉからなる９４．５重量％以上の第１金属元素と、Ａｇからなる２．５重量％の第２金属元素と、Ｓｎ：０．１〜０．５重量％，Ｃｕ：０．１〜０．３重量％，Ｉｎ：０．１〜０．５重量％，Ｓｂ：０．１〜３．０重量％，Ｚｎ：０．１〜３．０重量％，よりなる群から選ばれる少なくとも１種の、合計０．１〜３．０重量％の第３金属元素と、からなり、不可避不純物を除いてＰｂを含有しないことを特徴とする。
【０００７】
上記目的を達成するために、本発明のはんだ組成物は、はんだ組成物１００重量％のうち、Ｂｉからなる９４．４重量％以上の第１金属元素と、Ａｇからなる２．５重量％の第２金属元素と、Ｓｎ：０．１〜０．５重量％，Ｃｕ：０．１〜０．３重量％，Ｉｎ：０．１〜０．５重量％，Ｓｂ：０．１〜３．０重量％，Ｚｎ：０．１〜３．０重量％，よりなる群から選ばれる少なくとも１種の、合計０．１〜３．０重量％の第３金属元素と、さらに、Ｇｅおよび／またはＰ：０．０１〜０．１重量％と、からなり、不可避不純物を除いてＰｂを含有しないことを特徴とする。
【０００８】
上記目的を達成するために、本発明のもう一つのはんだ組成物は、はんだ組成物１００重量％のうち、Ｂｉからなる９９．３５重量％以上の第１金属元素と、Ｃｕからなる０．１５重量％の第２金属元素と、Ｓｎからなる０．１〜０．５重量％の第３金属元素と、からなり、不可避不純物を除いてＰｂを含有しないことを特徴とする。
【０００９】
上記目的を達成するために、本発明のもう一つのはんだ組成物は、はんだ組成物１００重量％のうち、Ｂｉからなる９６．８重量％以上の第１金属元素と、Ｚｎからなる２．７重量％の第２金属元素と、Ｓｎからなる０．１〜０．５重量％の第３金属元素と、からなり、不可避不純物を除いてＰｂを含有しないことを特徴とする。
【００１０】
本発明のはんだ付け物品は、表面に導体を有する基板と、導体に電気的かつ機械的に接合するように配置された請求項１〜４の何れかに記載のはんだ組成物と、からなることを特徴とする。
【００１１】
また、本発明のはんだ付け物品は、上述の基板がガラス基板であり、表面波フィルタとして機能することを特徴とする。
【００１２】
【発明の実施の形態】
はんだ付け時の基板の損傷を抑制するためには、はんだ凝固時の応力を緩和させることが有効である。はんだ凝固時の応力を緩和させる方策として、凝固収縮しない合金組成の選択が挙げられる。具体的には、凝固収縮しない合金組成として、凝固時に体積膨張する金属元素を選択した。凝固時に体積膨張する元素としては、ＢｉやＧａが挙げられるが、Ｇａは希少金属であり安定供給の面で不安があり高価であることから、はんだ組成物の主成分元素としては不適格である。そこで、はんだ組成物の主成分としてＢｉを選択し、融点，作業性等を考慮しＢｉ−２．５重量%Ａｇはんだ組成物が有力視された。「ＣＯＮＳＴＩＴＵＴＩＯＮＯＦ  ＢＩＮＡＲＹ ＡＬＬＯＹＳ（ＨＡＮＳＥＮ・ＭｃＧＲＡＷ−ＨＩＬＬＢＯＯＫ  ＣＯＭＰＡＮＹ，ＩＮＣ、１９５８）」によるとＢｉ−Ａｇ合金の共晶組成はＡｇ２．５重量％とされている。共晶組成のはんだ組成物は安定な金属組織であるため、優れた機械的強度を備える。
【００１３】
上述の理由から、本発明のはんだ組成物は、上述のように凝固時に体積膨張するＢｉを主成分とし、第２金属元素としてＢｉと共晶し得る金属元素であることを要する。すなわち、９０重量部以上のＢｉと９．９重量部以下で２元共晶し得る第２金属元素であることを要する。このような第２金属元素としては、例えばＡｇ，Ｃｕ，Ｚｎ等よりなる群から選ばれる１種を適宜選択することができるが、好ましくは、第２金属元素は上述したＡｇであり、さらに好ましくは、第２金属元素の含有量は、はんだ組成物１００重量％のうち２．５重量％である。
【００１４】
しかしながら、共晶組成のはんだ組成物は、膨張応力が凝固時に一度に作用する。そこで、本発明のはんだ組成物は、上記の課題を解決するために、例えばＢｉ−２．５重量%Ａｇ合金にさらに第３金属元素を僅かに含有させて固液共存域を持たせ、膨張応力が凝固時に一度に作用することを緩和させたものである。
【００１５】
他方、第３金属元素の含有量が多くなると、第１金属元素であるＢｉと第３金属元素からなる、固相線温度が極端に低い低融点共晶が生成し、はんだ耐熱性が低下して、はんだ流れ不良や端子取れ不良の問題が生じる恐れがある。また、液相線温度が極端に上昇し、同じ温度ではんだ付けした場合にブリッジ不良，外観不良，はんだ付き性の低下が生じる傾向があり、これを回避するために高い温度ではんだ付けすると、高温による電子部品の特性不良等が生じる恐れがある。したがって、第３金属元素の含有量は、はんだ組成物１００重量%のうち０．１〜３．０重量%であることを要し、かつ本発明のはんだ組成物は、固相線温度が２００℃未満の低融点共晶を含有しないことを要する。
【００１６】
第３金属元素としては、特に限定はしないが、例えばＳｎ，Ｃｕ，Ｉｎ，Ｓｂ，Ｚｎよりなる群から選ばれる少なくとも１種が挙げられる。
【００１７】
第３金属元素がＳｎである場合、Ｓｎの含有量は、はんだ組成物１００重量％のうち０．１〜０．５重量％であることが好ましい。Ｓｎの含有量が０．１重量％を下回ると、膨張応力が凝固時に一度に作用することを緩和させるのに十分な固液共存域が得られず、はんだ凝固時のクラック発生率が多くなる傾向があり、接合強度の低下や電子部品の特性不良等が生じる恐れがある。他方、Ｓｎの含有量が０．５重量％を上回ると、Ｓｎ−Ｂｉ２元低融点共晶（１３９℃）が部分生成し、はんだ耐熱性が低下し、はんだ流れ不良や端子取れ不良の問題が生じる恐れがある。
【００１８】
また、第３金属元素がＣｕである場合、Ｃｕの含有量は、はんだ組成物１００重量％のうち０．１〜０．３重量％であることが好ましい。Ｃｕの含有量が０．１重量％を下回ると、膨張応力が凝固時に一度に作用することを緩和させるのに十分な固液共存域が得られず、はんだ凝固時のクラック発生率が多くなる傾向があり、接合強度の低下や電子部品の特性不良等が生じる恐れがある。他方、Ｃｕの含有量が０．３重量％を上回ると、はんだ組成物の液相線温度が上昇し、同じ温度ではんだ付けした場合にブリッジ不良，外観不良，はんだ付き性の低下が生じる傾向があり、これを回避するために高い温度ではんだ付けすると、高温による電子部品の特性不良等が生じる恐れがある。
【００１９】
また、第３金属元素がＩｎである場合、Ｉｎの含有量は、はんだ組成物１００重量％のうち０．１〜０．５重量％であることが好ましい。Ｉｎの含有量が０．１重量％を下回ると、膨張応力が凝固時に一度に作用することを緩和させるのに十分な固液共存域が得られず、はんだ凝固時のクラック発生率が多くなる傾向があり、接合強度の低下や電子部品の特性不良等が生じる恐れがある。他方、Ｉｎの含有量が０．５重量％を上回ると、Ｉｎ−Ｂｉ２元低融点共晶（１０９．５℃）が部分生成し、はんだ耐熱性が低下し、はんだ流れ不良や端子取れ不良の問題が生じる恐れがある。
【００２０】
また、第３金属元素がＳｂである場合、Ｓｂの含有量は、はんだ組成物１００重量％のうち０．１〜３重量％であることが好ましい。Ｓｂの含有量が０．１重量％を下回ると、膨張応力が凝固時に一度に作用することを緩和させるのに十分な固液共存域が得られず、はんだ凝固時のクラック発生率が多くなる傾向があり、接合強度の低下や電子部品の特性不良等が生じる恐れがある。他方、Ｓｂの含有量が３重量％を上回ると、はんだ組成物の液相線温度が上昇し、同じ温度ではんだ付けした場合にブリッジ不良，外観不良，はんだ付き性の低下が生じる傾向があり、これを回避するために高い温度ではんだ付けすると、高温による電子部品の特性不良等が生じる恐れがある。
【００２１】
また、第３金属元素がＺｎである場合、Ｚｎの含有量は、はんだ組成物１００重量％のうち０．１〜３重量％であることが好ましい。Ｚｎの含有量が０．１重量％を下回ると、膨張応力が凝固時に一度に作用することを緩和させるのに十分な固液共存域が得られず、はんだ凝固時のクラック発生率が多くなる傾向があり、接合強度の低下や電子部品の特性不良等が生じる恐れがある。他方、Ｚｎの含有量が３重量％を上回ると、はんだ組成物の液相線温度が上昇し、同じ温度ではんだ付けした場合にブリッジ不良，外観不良，はんだ付き性の低下が生じる傾向があり、これを回避するために高い温度ではんだ付けすると、高温による電子部品の特性不良等が生じる恐れがある。
【００２２】
また、上述の第３金属元素は、さらにＧｅおよびＰよりなる群から選ばれる少なくとも１種を含有しても構わない。Ｇｅ，Ｐは、はんだ組成物の酸化皮膜の抑制等に寄与する。第３金属元素にＧｅやＰを含有する場合、ＧｅとＰの合計含有量は、はんだ組成物１００重量％のうち０．０１〜０．１重量％であることが好ましい。ＧｅとＰの合計含有量が０．０１重量％を下回ると、はんだの酸化防止効果が小さくなる傾向がある。また、ＧｅとＰの合計含有量が０．１重量％を上回ると、はんだ組成物の液相線温度が上昇し、作業性の低下を招く恐れがある。
【００２３】
なお、本発明のはんだ組成物は、Ｐｂを含有しないことを特徴とするが、はんだ組成物中にＰｂやＮａ等の不可避不純物を含むことを妨げない。
【００２４】
本発明のはんだ付け物品の一つの実施形態として表面波フィルタを例に挙げ、図１に基づいて詳細に説明する。すなわち、表面波フィルタ１は、基板２と、フィルタ部３と、導体４ａ〜４ｅと、リード線５ａ〜５ｅと、はんだ組成物６ａ〜６ｅと、ダンピング材７ａ，７ｂと、外装樹脂８と、からなる。
【００２５】
基板２は、例えばＢＬＣガラス材料からなる。このように耐熱衝撃性の低い材料からなる基板をもちいることによって、本発明の効果が顕著となる。
【００２６】
フィルタ部３は、例えば櫛歯状のＡｌ電極上に、スパッタ形成されたＺｎＯ膜を備え、基板２の表面中央部に形成されており、上述のＡｌ電極の端部は、基板２の両端部近傍に形成された導体４ａ〜４ｄにそれぞれ電気的に接続されている。
【００２７】
裏面電極４ｅは、基板の裏面側、すなわちフィルタ部３が形成された表面とは反対の主面上に形成されている。
【００２８】
リード線５ａ〜５ｄは、例えばＦｅコア熔融Ｓｎ−Ｐｂメッキからなり、それぞれ導体４ａ〜４ｄに電気的に接続されている。リード線５ｅは、裏面電極４ｅに電気的に接続されている。
【００２９】
はんだ組成物６ａ〜６ｄは、本発明のはんだ組成物からなり、導体４ａ〜４ｄとリード線５ａ〜５ｄとともに、電気的かつ機械的に接合されている。はんだ組成物５ｅは、本発明のはんだ組成物からなり、裏面電極４ｅとリード線５ｅとともに、電気的かつ機械的に接合されている。
【００３０】
ダンピング材７ａ，７ｂは、例えばシリコン樹脂等からなり、フィルタ部３の両端部に形成されている。
【００３１】
外装樹脂は、例えば基板２とリード線５ａ〜５ｅの一部を覆うように形成されており、材料としてはエポキシ樹脂，シリコン樹脂等が挙げられるが、特にこれらに限定されることなく、絶縁性、耐湿性、耐衝撃性、耐熱性等に優れるものであれば代表的な樹脂を適宜用いることができる。
【００３２】
なお、本発明は、表面に導体を有する基板と、この導体に電気的かつ機械的に接合するように配置された本発明のはんだ組成物と、からなるはんだ付け物品全体に向けられるものであるから、必ずしも上述の実施形態のようにフィルタ部，リード線，ダンピング材，外装樹脂を備える必要はなく、また、基板の形状，材質、導体の個数，形状，材質，はんだ組成物のはんだ付け個数，形状等は、上述の実施形態に限定されることはない。
【００３３】
【実施例】
まず、表１に示す組成からなる実施例１〜１４ならびに比較例１〜１２のはんだ組成物を作製した。なお、実施例１〜１４ならびに比較例１〜１２のはんだ組成物の熔融特性（固相線温度，液相線温度，固液共存域）を測定し、併せて表１にまとめた。
【００３４】
なお、熔融特性の測定は、熔融させた実施例１〜１４ならびに比較例１〜１２のはんだ組成物をブリセリン中に滴下して急冷凝固させた後、３０±１０ｍｇにカットしたサンプルを円柱状アルミパンに保持し、ＴｈｅｒｍｏＦｌｅｘＤＳＣ８２３０（ＲＩＧＡＫＵ製）を用いて、熱流束ＤＳＣ（ＤｉｆｆｅｒｅｎｔｉａｌＳｃａｎｎｉｎｇＣａｌｏｒｉｍｅｔｒｙ）法に基づいて実施した。なお、ＤＳＣ評価条件は、測定温度範囲は常温から５００℃，雰囲気はＮ2，リファレンスはＡｌ2Ｏ3，サンプリング間隔は１ｓｅｃとした。評価は過冷の影響を避けるため、昇温過程の熱量変化（吸熱量）をモニタリングし、昇温速度は５℃／ｍｉｎとした。こうして得られたプロファイルを元に、吸熱反応開始点を固相線温度、吸熱反応完了点を液相線温度とした。また、Ｓｎ，Ｉｎ，多元添加に見られる低融点共晶生成に伴う微弱な吸熱反応があった場合、その開始点を固相線温度と解釈した。また、固液共存域は、液相線温度と固相線温度の差とした。
【００３５】
【表１】
0003671815.tif 000002
【００３６】
次いで、ＢＬＣガラス基板の両主面上に、Ａｌ，Ｎｉ，Ａｇをそれぞれ厚み４０００Åとなるようにスパッタリングして、３層構造で２ｍｍ□の導体を１ｍｍギャップで１主面に２個ずつ形成し、この導体にＦｅコア熔融Ｓｎメッキリード線（１．５ｍｍ×０．２ｍｍ×２０ｍｍ）をそれぞれ接合させ、これを維持したままＢＬＣガラス基板とともにフラックス（Ｈ−５２：タムラ製作所製）へ浸漬した後、実施例１〜１４ならびに比較例１〜１２のはんだ組成物中に浸漬し、アセトン洗浄を実施して、実施例１〜１４ならびに比較例１〜１２のはんだ付け物品をそれぞれ１００個ずつ得た。なお、はんだ付け条件は、はんだ付け温度２８０℃，浸漬時間２ｓｅｃ，浸漬深さ５ｍｍ，浸漬速度１０ｍｍ／ｓｅｃとした。
【００３７】
そこで、実施例１〜１４ならびに比較例１〜１２のはんだ付け物品の、クラック発生率、ブリッジ不良発生率、はんだ耐熱性不良発生率を測定し、これを表２にまとめた。
【００３８】
なお、クラック発生率は、実施例１〜１４ならびに比較例１〜１２のはんだ付け物品をＢＬＣガラス基板の断面方向から光学顕微鏡を用いて観察して計数し、全数１００個に対する割合を求めた。
【００３９】
また、ブリッジ不良発生率は、実施例１〜１４ならびに比較例１〜１２のはんだ付け物品のＢＬＣガラス基板の１表面に形成した２つの導体がブリッジした個数を目視観察して計数し、全数１００個に対する割合を求めた。
【００４０】
また、はんだ耐熱性不良率は、実施例１〜１４ならびに比較例１〜１２のはんだ付け物品を２５０℃ピークでリフロー加熱した際に、はんだ流れやリード線が取れた状況を目視観察して計数し、全数１００個に対する割合を求めた
【００４１】
【表２】
0003671815.tif 000003
【００４２】
表２から明らかであるように、実施例１〜１４のはんだ付け物品は、クラック発生率が何れも０〜０．１％であり、優れた耐クラック性を備えていることが分かる。特に、実施例２，４，６，８，１０〜１４のはんだ付け物品は、クラック発生率が０％であり、特に優れた耐クラック性を備えていることがわかる。
【００４３】
具体的には、第２金属元素として２．５重量％のＡｇと、第３金属元素として０．１〜０．５重量％のＳｎとを含有する実施例１，２のＢｉ−Ａｇ−Ｓｎはんだ組成物、同じく第３金属元素として０．１〜０．３重量％のＣｕとを含有する実施例３，４のＢｉ−Ａｇ−Ｃｕはんだ組成物、同じく第３金属元素として０．１〜３．０重量％のＳｂとを含有する実施例５，６のＢｉ−Ａｇ−Ｓｂはんだ組成物、同じく第３金属元素として０．１〜０．５重量％のＩｎとを含有する実施例７，８のＢｉ−Ａｇ−Ｉｎはんだ組成物、同じく第３金属元素として０．１〜３．０重量％のＺｎとを含有する実施例９，１０のＢｉ−Ａｇ−Ｚｎはんだ組成物を用いたはんだ付け物品は、クラック発生率が０〜０．１％であり、はんだ耐熱性不良発生率が何れも０％であり低く優れ、本発明の範囲内となった。第２金属元素として２．５重量％のＡｇを含有するが、第３金属元素を含有しない比較例５のＢｉ−Ａｇ共晶はんだ組成物を用いたはんだ付け物品のクラック発生率が０．５％であることから、第３金属元素の添加によって固液共存域が広がり、クラック発生率が低下していることが分かる。また、第３金属元素の添加量が多くなるほど固液共存域は広がり、クラック発生率も低下することが分かる。なお、実施例７〜１０のはんだ付け物品において、ブリッジ不良発生率は０．５〜３．２％であったが、これらのはんだ組成物はＩｎまたはＺｎを含む場合であり、それぞれの元素が酸化し易いためブリッジ不良が発生したと考えられる。これらのはんだ組成物は、ブリッジが問題とならない比較的ギャップが広い箇所に適用可能である。
【００４４】
また、第２金属元素として０．１５重量%のＣｕと、第３元素として０．３重量％のＳｎとを含有させた実施例１１のＢｉ−Ｃｕ−Ｓｎはんだ組成物を用いたはんだ付け物品も、クラック発生率、ブリッジ不良発生率、はんだ耐熱性不良発生率が何れも０％となり低く優れ、本発明の範囲内となった。
【００４５】
また、第２金属元素として２．７重量％のＺｎと、第３元素として０．５重量％のＳｎを含有させた実施例１２のＢｉ−Ｚｎ−Ｓｎはんだ組成物を用いたはんだ付け物品も、クラック発生率、はんだ耐熱性不良発生率が何れも０％となり低く優れ、本発明の範囲内となった。なお、ブリッジ不良発生率が９．５％であったが、第３金属元素を含有しない比較例１２のＢｉ−Ｚｎ共晶はんだ組成物を用いたはんだ付け物品のブリッジ不良発生率が９．８％であることから、第３金属元素の添加によって固液共存域が広がり、ブリッジ不良発生率が低下していることが分かる。
【００４６】
また、第２金属元素として２．５重量％のＡｇと、第３金属元素として０．５重量％のＳｎに加えて、酸化防止剤として０．０１重量％のＧｅ，Ｐを含有させた実施例１３,１４のＢｉ−Ａｇ−Ｓｎ−Ｇｅ，Ｂｉ−Ａｇ−Ｓｎ−Ｐはんだ組成物を用いたはんだ付け物品も、クラック発生率、ブリッジ不良発生率、はんだ耐熱性不良発生率が何れも０％となり低く優れ、本発明の範囲内となった。
【００４７】
これに対して、第２金属元素として２．５重量％のＡｇと、第３金属元素の含有量が所定量を超えたはんだ組成物、具体的には、第３金属元素として０．５重量％を超えて１．０重量％のＳｎとを含有する比較例６のＢｉ−Ａｇ−Ｃｕはんだ組成物、同じく０．３重量％を超えて０．５重量％のＣｕとを含有する比較例７のＢｉ−Ａｇ−Ｃｕはんだ組成物、同じく３．０重量％を超えて５．０重量％のＳｂとを含有する比較例８のＢｉ−Ａｇ−Ｓｂはんだ組成物、同じく０．５重量％を超えて１．０重量％のＩｎとを含有する比較例９のＢｉ−Ａｇ−Ｉｎはんだ組成物、同じく３．０重量％を超えて５．０重量％のＺｎとを含有する比較例１０のＢｉ−Ａｇ−Ｚｎはんだ組成物を用いたはんだ付け物品は、クラック発生率は０％であり低く優れたが、比較例６，９のはんだ組成物は固相線温度が１０８〜１３７℃である低融点共晶が部分生成したため、はんだ付け物品のはんだ流れ不良や端子取れ不良等のはんだ耐熱性不良発生率が１００％となり、比較例７，８，１０のはんだ組成物は液相線温度が上昇し、ブリッジ不良発生率が１００％となり、本発明の範囲外となった。
【００４８】
また、３．５重量％のＡｇを含有する比較例３のＳｎ−Ａｇはんだ組成物、３．５重量％のＡｇと０．７５重量％のＣｕを含有する比較例４のＳｎ−Ａｇ−Ｃｕはんだ組成物、２．５重量％のＡｇを含有するが第３金属元素を含有しない比較例５のＢｉ−Ａｇ共晶はんだ組成物、０．１５重量％のＣｕを含有する比較例１１のＢｉ−Ｃｕはんだ組成物、２．７重量％のＺｎを含有する比較例１２のＢｉ−Ｚｎはんだ組成物は、固液共存域が６〜９℃であり狭いため、これらのはんだ組成物を用いたはんだ付け物品は、クラック発生率が０．５〜１００％で高く劣り、本発明の範囲内となった。
【００４９】
また、従来のＳｎ−Ｐｂ系はんだである比較例１，２のはんだ組成物を用いたはんだ付け物品は、固相線温度２３０℃以下で低いため、２５０℃ピーク条件のリフロー加熱によって完全に熔融し、はんだ付け物品のはんだ流れ不良や端子取れ不良等のはんだ耐熱性不良発生率が１００％となり、上述した本発明の範囲内である実施例１〜１０のはんだ付け物品と比較して劣る結果となった。
【００５０】
【発明の効果】
以上のように本発明のはんだ組成物によれば、はんだ組成物１００重量％のうち、Ｂｉからなる９０重量％以上の第１金属元素と、９０重量部以上の第１金属元素と９．９重量部以下で２元共晶し得る第２金属元素と、さらに合計０．１〜３．０重量％の第３金属元素と、を含有し、固相線温度が２００℃未満の低融点共晶を含有せず、不可避不純物を除いてＰｂを含有しないことを特徴とすることで、ガラスのような脆い基板上に形成された導体にはんだ付けする場合であっても、基板に対して損傷を与えず、かつ耐熱性に優れる、いわゆるＰｂフリーのはんだ組成物およびはんだ付け物品を提供することができる。
【図面の簡単な説明】
【図１】本発明に係る一つの実施形態のはんだ付け物品の断面図である。
【符号の説明】
１    はんだ付け物品
２    基板
４ａ  導体
６ａ  はんだ組成物
【図１】
0003671815.tif 000004